(57)【要約】【課題】本発明は、自然な空気の流れによって室内空気中の悪臭成分を効率よく吸着除去することと、細菌やカビ等の発生を抑制し、しかもカーペット繊維の変色することのない、消臭・抗菌カ−ペットを提供することを目的とする。【解決手段】カーペットのパイル糸に消臭抗菌性組成物、バッキング樹脂層に消臭性組成物を担持させることにより、効率よく消臭抗菌機能をカーペットに付与することができ、また、抗菌剤として銀系の抗菌剤に亜鉛系の抗菌剤を加えることにより、銀の酸化が抑えられてカ−ペットが変色することがなくなり、さらに添加剤として非イオン系界面活性剤を加えることにより、消臭剤や抗菌剤が容器の底に沈殿することのない液安定性の良好な消臭抗菌組成物が得られることを見出し本発明に到達した。【選択図】        図１
2009112446.tif 000002
【特許請求の範囲】
【請求項１】
パイル糸と基布からなる表皮層と、前記パイル糸と基布を固着するためのバッキング樹脂層とを含むカ−ペットにおいて、前記パイル糸に消臭抗菌性組成物を担持させ、前記バッキング樹脂層に消臭性組成物を担持させたことを特徴とするカ−ペット。
【請求項２】
前記消臭抗菌性組成物として少なくとも、消臭組成物はヒドラジン誘導体と無機物質とからなる組成物で、抗菌組成物は銀系及び亜鉛系の抗菌剤からなる組成物であることに特徴のある請求項１に記載のカ−ペット
【請求項３】
前記消臭抗菌性組成物に添加剤として非イオン系界面活性剤が加えられたことに特徴のある請求項１または２に記載のカ−ペット
【請求項４】
前記消臭組成物が３〜５０ｇ／ｍ２、前記抗菌組成物が０．１〜２０ｇ／ｍ２、塗布されたことに特徴のある請求項１乃至３に記載のカ−ペット。
【請求項５】
前記非イオン系界面活性剤が０．１〜２．０重量％加えられた消臭抗菌性組成物を担持させたことに特徴のある請求項１乃至４のいずれかに記載のカ−ペット
【発明の詳細な説明】
【技術分野】
【０００１】
本発明は、室内における空気中のホルムアルデヒド、アンモニア、酢酸等の悪臭を効率よく吸着除去することができる消臭機能と、細菌やカビ等の発生を抑制する抗菌機能を同時に有するカ−ペットに関するものである。
【背景技術】
【０００２】
従来からカーペットには、難燃性、消臭性、防汚性、防虫性、抗菌性等の機能性を付与するために、カーペットのバッキング樹脂層やパイル糸に難燃剤、消臭剤、防汚剤、防虫剤、抗菌剤等の各種機能性薬剤を付与することにより、諸性能の付与されたカーペットが提供されている。
【０００３】
本発明は、カーペットへの機能性付与の加工において、特に消臭および抗菌性能を有するカ−ペットを提供するもので、室内のいやな臭い、例えば、食品の臭いであったり、ペット臭やタバコ臭を除去し、さらに様々な腐敗臭を引き起こす細菌類に抗菌効果のあるカ−ペットを提供するものである。
【０００４】
特許文献１においては、カーテン、カーペット等の繊維製品の洗浄において、銀イオンおよび／または銀コロイド粒子と添着剤とを含む銀含有水を用いた繊維製品の抗菌処理方法について記載されている。銀溶液に、尿素、グリセリン、ポリエチレングリコール、フッ素樹脂、シリコーン樹脂等の添着剤を含むことにより、銀成分中の銀イオンおよび／または銀コロイド粒子の酸化又は塩化が防止され、銀イオンおよび／または銀コロイド粒子による消臭、抗菌または防黴効果が持続する旨記載されている。
【０００５】
また、特許文献２では、銀系抗菌剤粒子をカ−ペットのパイル糸の繊維内や、コーティング樹脂中に混合することにより、安全性が高く、抗菌効果を持続させることができる抗菌性カ−ペットを提供している。
【０００６】
【特許文献１】特開２００７−３１８５７号公報
【特許文献２】特開２００１−１６９８９５号公報  このように、銀系の抗菌剤を用いた抗菌加工については、従来から行われていたが、銀系抗菌剤では、銀の酸化作用によって繊維が変色しやすい問題があった。本発明は、カーペットの繊維の変色が防止され、悪臭成分を効率よく吸着除去すると同時に、細菌やカビ等の発生を抑制することのできる消臭・抗菌カ−ペットを提案するものである。
【発明の開示】
【発明が解決しようとする課題】
【０００７】
本発明は、かかる技術的背景に鑑みてなされたものであって、自然な空気の流れによって室内空気中の悪臭成分を効率よく吸着除去することと、細菌やカビ等の発生を抑制し、しかもカーペット繊維の変色することのない、消臭・抗菌カ−ペットを提供することを目的とする。
【課題を解決するための手段】
【０００８】
本発明者らは、このような課題を解決するために鋭意検討の結果、消臭剤に加え、抗菌剤として銀系の抗菌剤に亜鉛系の抗菌剤を加えることにより、銀の酸化が抑えられてカ−ペットが変色することがなくなり、さらに添加剤として非イオン系界面活性剤を加えることにより、消臭剤や抗菌剤が容器の底に沈殿することのない液安定性の良好な消臭抗菌組成物が得られることを見出し本発明に到達した。前記目的を達成するために、本発明は以下の手段を提供する。
【０００９】
［１］パイル糸と基布からなる表皮層と、前記パイル糸と基布を固着するためのバッキング樹脂層とを含むカ−ペットにおいて、前記パイル糸に消臭抗菌性組成物を担持させ、前記バッキング樹脂層に消臭性組成物を担持させたことを特徴とするカ−ペット。
【００１０】
［２］前記消臭抗菌性組成物として少なくとも、消臭組成物はヒドラジン誘導体と無機物質とからなる組成物で、抗菌組成物は銀系及び亜鉛系の抗菌剤からなる組成物であることに特徴のある前項１に記載のカ−ペット
【００１１】
［３］前記消臭抗菌性組成物に添加剤として非イオン系界面活性剤が加えられたことに特徴のある前項１または２に記載のカ−ペット。
【００１２】
［４］前記消臭組成物が３〜５０ｇ／ｍ２、前記抗菌組成物が０．１〜２０ｇ／ｍ２、塗布されたことに特徴のある前項１乃至３に記載のカ−ペット。
【００１３】
［５］前記非イオン系界面活性剤が０．１〜２．０重量％加えられた消臭抗菌性組成物を担持させたことに特徴のある前項１乃至４のいずれかに記載のカ−ペット
【発明の効果】
【００１４】
［１］の発明によれば、パイル糸と基布からなる表皮層と、前記パイル糸と基布を固着するためのバッキング樹脂層とを含むカ−ペットにおいて、前記パイル糸に消臭抗菌性組成物を担持させ、前記バッキング樹脂層に消臭性組成物を担持させているので、室内の空気が自然対流によってカ−ペット内部を通過するときに、室内の空気は、効率的に消臭抗菌性組成物と接触し、消臭及び抗菌作用を同時に効果的にうけることができる。
【００１５】
［２］の発明によれば、前記消臭抗菌性組成物として少なくとも、消臭剤はヒドラジン誘導体と無機物質とからなるので、ホルムアルデヒド、アンモニア、酢酸等の悪臭を効率よく吸着除去するカーペットとすることができる。また、抗菌剤が銀系及び亜鉛系の抗菌剤であるので、銀の酸化が抑えられてカ−ペットが変色することがなく、ブドウ球菌等の雑菌の繁殖が抑制される。
【００１６】
［３］の発明によれば、さらに添加剤として非イオン系界面活性剤が加えられることにより、加工中に消臭剤や抗菌剤が容器の底に沈殿することが防止され、液安定性の良好な消臭抗菌組成物を得ることができる。
【００１７】
［４］の発明によれば、前記消臭組成物が３〜５０ｇ／ｍ２、前記抗菌組成物が０．１〜２０ｇ／ｍ２塗布されているので、十分な消臭効果と抗菌効果のあるカ−ペットとすることができる。  
【００１８】
［５］の発明によれば、非イオン系界面活性剤が０．１〜２．０重量％加えられた消臭抗菌性組成物を担持させているので、加工中に消臭組成物や抗菌組成物が容器の底に沈殿することが防止され、効果に斑のない安定した消臭効果と抗菌効果のあるカ−ペットとすることができる。
【発明を実施するための最良の形態】
【００１９】
次に、この発明に係るカ−ペットの一実施形態を図面に基づいて説明する。この実施形態のカ−ペット１は、少なくともパイル糸２と基布３からなる表皮層４と、前記パイル糸２と基布３を固着するためのバッキング樹脂層５を含む構成からなっており、前記パイル糸２に消臭抗菌性組成物を担持させ、前記バッキング樹脂層に消臭性組成物を担持させている。（図１参照）室内の悪臭が自然対流によってカ−ペット内部や表面を通過するときに、パイル糸２やバッキング樹脂層５に担持した消臭剤と接触し、消臭作用を効果的にうけることができる。また、パイル糸２に担持した抗菌剤によって、カーペット１上に付着した食べ物等の汚れに付いた雑菌等の繁殖が抑制され、腐敗臭の発生や雑菌の繁殖の抑制されたカ−ペットとするものである。
【００２０】
本発明において、パイル糸２の素材としては特に限定されるものではなく、ポリエステル繊維、ポリアミド繊維、ポリプロピレン繊維、アクリル繊維、レ−ヨン繊維等の繊維からなるもの等を好適に使用でき、その他麻、綿、羊毛等の天然繊維からなるもの等も使用できる。パイルの形態としてもカットパイルであっても、ル−プパイルであってもよい。パイル糸２の目付は２００〜２０００ｇ／ｍ２に設定するのが好ましい。２００ｇ／ｍ２未満ではカ−ペットとしての機能や品位の劣ったものとなり、好ましくない。また、２０００ｇ／ｍ２を超えると通気性が不十分で、消臭抗菌性能が経済的に得られなくなることから好ましくない。
【００２１】
基布３としての基材も、どのような素材、形態のものでもよく、素材としては、ポリエステル系繊維、ポリアミド系繊維、ポリオレフィン系繊維等の熱可塑性繊維、またこれら各繊維の複合化繊維、アセテ−ト等の半合成繊維、レ−ヨン等の再生繊維、麻、綿等の天然繊維、あるいはこれらの混綿したものが挙げられる。また、基布の形態としては例えば、織布、編布、不織布が挙げられるが、通気性、コスト、性能の良好なスパンボンド不織布が好ましい。基布３の目付は８０〜１５０ｇ／ｍ２に設定するのが好ましい。８０ｇ／ｍ２未満ではパイル糸２を安定的に保持するのが困難となるので好ましくない。１５０ｇ／ｍ２を超えると通気性が十分に得られなくなり好ましくない。この基布３にタフティング機でパイル糸２を植え込んで、表皮層４を形成する。
【００２２】
バッキング樹脂層５の樹脂成分としては、特に限定されずに、アクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエンゴム）、ＮＢＲ（アクリロニトリル−ブタジエンゴム）、ＭＢＲ（メチルメタクリレ−ト−ブタジエンゴム）あるいは天然ゴム等が挙げられる。バッキング樹脂層５は、表皮層４の下側にロールコーター等で塗布され、パイル糸２と基布３を固着する。また、バッキング樹脂層５の下側に、バッキング樹脂層５の保護や、外観品位の向上を目的に、ジュート基布やポリエステル不織布等がセカンド基布として積層され、バッキング樹脂層５によって表皮層４と一体化したカーペットも多くみうけられる。
【００２３】
消臭剤としては、ヒドラジン誘導体と無機物質とからなる消臭剤が好ましい。ヒドラジン誘導体としては、例えば、ヒドラジン系化合物と長鎖の脂肪族系化合物とを反応させたもの、あるいはヒドラジン系化合物と芳香族系化合物とを反応させたもの等が挙げられる。中でも、ヒドラジン及びセミカルバジドからなる群より選ばれる１種または２種の化合物と、炭素数８〜１６のモノカルボン酸、ジカルボン酸、芳香族モノカルボン酸、および芳香族ジカルボン酸からなる群より選ばれる１種または２種以上の化合物との反応生成物や、ヒドラジン及びセミカルバジドからなる群より選ばれる１種または２種の化合物と炭素数８〜１６のモノグリシジル誘導体及びジグリシジル誘導体からなる群より選ばれる１種または２種以上の化合物との反応生成物が好適である。前記反応生成物としては、具体的には、セバシン酸ジヒドラジド、ドデカンニ酸ジヒドラジド、イソフタル酸ジヒドラジド等を挙げられるが、特にこれら例示の化合物に限定されるものではない。このようなヒドラジン誘導体を用いることにより優れた悪臭除去性能を確保することができる。特に、タバコ臭に多く含まれるとされるアセトアルデヒドの化学吸着作用に優れた効果を発揮する。
【００２４】
また、無機物質としては、例えば活性炭、ゼオライト、麦飯石、シリカゲル、あるいはアルミナ、酸化チタン、酸化亜鉛、酸化鉄などの金属酸化物等を挙げられるが、これら例示のものに特に限定されるものではない。このような無機物質を併用することにより、ヒドラジン誘導体の作用と相俟ってカ−ペット内部を通過する悪臭を効果的に消臭することができる。
【００２５】
また、本発明において、前記無機物質としては、多孔質無機物質を用いるのが好ましい。多孔質故に表面積が大きく、悪臭の吸着能力の優れたものとなる。例えばこのような多孔質無機物質としては、前述の活性炭、ゼオライト等が挙げられる。中でも、酢酸、アンモニア等に対して優れた吸着能を有するゼオライトを用いるのが好ましい。また、ゼオライトは、白色であり、活性炭のように黒く汚れたようになることはなく良好である。なお、ヒドラジン誘導体と無機物質の配合比率としては４０／６０〜６０／４０でよい。
【００２６】
前記消臭剤の塗布量は３〜５０ｇ／ｍ２（乾燥重量）とするのが好ましい。３ｇ／ｍ２未満では十分な悪臭除去性能が得られなくなるので好ましくない。また、５０ｇ／ｍ２を超えても大きな消臭性能の向上はなく、徒にコストを増大することになり好ましくない。
【００２７】
また、本発明においてパイル糸には、前記消臭剤と同時に抗菌剤を混入した消臭抗菌性組成物を使用する。抗菌剤としては、銀系抗菌剤と亜鉛系抗菌剤からなる。銀系抗菌剤と亜鉛系抗菌剤の配合比率としては１／３０〜１／１０が銀の酸化発色を抑えることから好ましい。さらに好ましい配合比率は、１／２５〜１／１５がよい。
【００２８】
銀系抗菌剤として、具体的には、銀ゼオライト、銀担持三酸化二硼素、銀担持リン酸ジルコニウム、酸化銀等を挙げることができる。亜鉛系抗菌剤としては、酸化亜鉛、亜鉛担持三酸化二硼素等を挙げることができる。銀化合物は、抗菌効果が大きく人体への毒性が低いことから好ましく使用される。また、銀系抗菌剤のみでは、カーペットが変色することがあるが、亜鉛系抗菌剤と併用することにより、変色を抑えることができる。本発明においては、抗菌剤が０．１〜２０ｇ／ｍ２塗布されることが良い。０．１ｇ／ｍ２未満では十分な抗菌性能が得られなくなるので好ましくない。また、２０ｇ／ｍ２を超えても大きな抗菌性能の向上はなく、徒にコストを増大することになり好ましくない。
【００２９】
本発明では、パイル糸及びバッキング樹脂層に、前記消臭剤が３〜５０ｇ／ｍ２、前記抗菌剤が０．１〜２０ｇ／ｍ２パイル糸に塗布されていることが重要で、バッキング樹脂層のみとか、パイル糸にのみ消臭剤や抗菌剤を担持させたのでは、十分な消臭効果と抗菌効果のあるカ−ペットとすることができない。
【００３０】
また、本発明では、消臭抗菌性組成物に添加剤として、非イオン系界面活性剤が０．１〜１．０重量％加えられた消臭抗菌性組成物が好適である。非イオン系界面活性剤が０．１〜１．０重量％加えられているので、加工中に消臭剤や抗菌剤が容器の底に沈殿することが防止され、また、長時間放置しても沈殿することなく良好な消臭抗菌性組成物がえられる。具体的には、非イオン系界面活性剤としては、脂肪酸ジエタノールアミド、ポリオキシアルキレンアルキルエーテル等が挙げられ、本発明では、三洋化成工業株式会社製ナロアクティーＧＬ−９５を使用した。添加剤が０．１重量％より少なければ、薬剤安定性が悪くなり、１．０重量％を超えると銀の影響によってカーペットが変色するようになり好ましくない。
【００３１】
また、本発明において、消臭剤と抗菌剤をパイル糸２に担持するには、消臭抗菌性組成物をバインダー樹脂水溶液中に混入し、スプレー法や、ロールコーター法等でカーペットのパイル糸２に塗布し乾燥してもよいし、カ−ペットの表皮層４の状態で消臭抗菌性組成物とバインダー樹脂の混入した水溶液中に浸漬し、絞ったあと乾燥してからバッキング加工をしてもよい。
【００３２】
バッキング樹脂層５に消臭剤を担持するには、前述の方法で消臭性組成物をバッキング剤中に混入したバッキング剤を、カ−ペットの表皮層４の裏面にロールコーター法等で塗布し、乾燥すればよい。前記消臭剤以外に、必要に応じてバッキング剤の特性向上のため各種添加剤、例えば分散剤や、増粘剤、起泡剤や炭酸カルシウム等の充填剤を配合してもよいし、カ−ペットの諸性質向上を目的に、難燃剤、酸化防止剤、紫外線吸収剤等の添加剤をこの発明の妨げにならない範囲で適宜配合することができる。
【００３３】
また、本発明の例として、バッキング樹脂層５の下側にセカンド基布６を接着しているカ−ペットの形態を挙げることができる。この場合、セカンド基布は、バッキング樹脂層５が直接床面と接触するのを防ぎ、バッキング樹脂層５や床面を保護する役割を果たす。セカンド基布としては、通気性のある不織布が好適で、ニ−ドルパンチ不織布、スパンボント不織布等を例示できる。セカンド基布の目付は５０〜１０００ｇ／ｍ２、その厚さを０．５〜１５ｍｍ、構成繊維の繊度を０．１〜３０デシテックスの範囲に設定するのが好ましい。セカンド基布の目付は、５０ｇ／ｍ２未満ではカ−ペットとしての機能や品位の劣ったものとなり、好ましくない。１０００ｇ／ｍ２を超えると重くかさばったものとなり、取扱いが不自由となり好ましくない。素材としては、パイル糸、基布と同様に特に限定されないが、リサイクル性からみればポリエステル繊維に統一するのが望ましい。
【００３４】
上記のように、バッキング樹脂層５の下側にセカンド基布を積層した後に乾燥させるが、乾燥手段は特に限定されないが、加熱処理するのが乾燥効率から好ましい。加熱処理温度は、１００〜１８０℃とするのが好ましい。この温度での加熱処理によって、セカンド基布を積層した場合は、強固な接着力を得ることができる。  
【実施例】
【００３５】
なお、この発明における消臭試験の評価方法、抗菌性能の測定方法、変色試験の評価方法、加工性能測定は次の通りである。
【００３６】
＜消臭試験＞
（アンモニア消臭性能）
試験カ−ペット片（１０ｃｍ×２０ｃｍ）を内容量５００ミリリットルの袋内に入れた後、袋内において濃度が２００ｐｐｍとなるようにアンモニアガスを注入し、１時間経過後にアンモニアガスの残存濃度を測定し、この測定値よりアンモニアガスを除去した総量を算出し、これよりアンモニアガスの除去率（％）を算出した。
【００３７】
（硫化水素消臭性能）
アンモニアガスに代えて硫化水素ガスを用いて袋内において濃度が２０ｐｐｍとなるように注入した以外は、上記アンモニア消臭性能測定と同様にして硫化水素の除去率（％）を算出した。
【００３８】
（ホルムアルデヒド消臭性能）
アンモニアガスに代えてホルムアルデヒドガスを用いて袋内において濃度が８０ｐｐｍとなるように注入し、４時間経過後にホルムアルデヒドガスの残存濃度を測定した以外は、上記アンモニア消臭性能測定と同様にしてホルムアルデヒドの除去率（％）を算出した。
【００３９】
そして、除去率が９５％以上であるものを「◎」、除去率が８０％以上９５％未満であるものを「○」、除去率が７０％以上８０％未満であるものを「△」、除去率が７０％未満であるものを「×」と評価し表１のような結果を得た。
【００４０】
＜加工性能測定＞
【００４１】
加工液を作成してから、１時間放置し、容器の底に沈殿物がある場合を「×」、沈殿物のない場合を「○」と評価した。
＜抗菌性能測定＞
繊維製品の抗菌試験方法ＪＩＳ  Ｌ１９０２統一法に準拠して抗菌性能を評価した。試験菌体としては黄色ブドウ球菌を用いた。減菌試験布に前記試験菌体を注加し、１８時間培養した後の生菌数を計測し、殖菌数に対する生菌数を求め、次ぎの基準に従った。即ちｌｏｇ（Ｂ／Ａ）＞１．５の条件下ｌｏｇ（Ｂ／Ｃ）を静菌活性値とし、これが２．２以上である場合を合格とした。但し、Ａは無加工品の接種直後分散回収した菌数、Ｂは無加工品の１８時間培養後分散回収した菌数、Ｃは加工品の１８時間培養後分散回収した菌数をそれぞれ表す。実施例１、３と比較例２、４についてのみ抗菌性能を評価した。
【００４２】
＜変色試験＞
消臭抗菌加工を施していないものと目視で比較し、明らかに黒く変色しているものを「×」、やや黒く変色しているものを「△」、やや変色しているものを「○」、全く変色していないものを「◎」と評価し表１のような結果を得た。
【００４３】
＜実施例１＞
まず、ポリエステル繊維からなるスパンボンド不織布基布（目付１１０ｇ／ｍ２）に、ポリエステル繊維からなるパイル糸をタフティング機で基布に植え込み、パイル長７ｍｍ  パイル目付７００ｇ／ｍ２の表皮層を作成した。次に、消臭抗菌性組成物として、水１００質量部にセバシン酸ジヒドラジドとゼオライトを一対一に混合した組成物（平均粒径が８μｍ、１．１重量部）と、銀担持三酸化二硼素銀と酸化亜鉛を１：２０配合した組成物（２．７重量部）と、三洋化成工業株式会社製ナロアクティーＧＬ−９５（１．２重量部）を順次充分攪拌しながら混入して、消臭抗菌性組成物を作成した。次にアクリル系バインダー樹脂１０重量部を水に溶解させ、パイル糸用の消臭抗菌性組成物を得た。また、バッキング樹脂層として、ＳＢＲラテックス１００重量部（ＳＢＲ含有量５０重量％）に前記消臭性組成物としてセバシン酸ジヒドラジドとゼオライトを一対一に混合した組成物（平均粒径が８μｍ、９．９重量部）を混入し、さらに、充填材として炭酸カルシウム２５０重量部を混入してバッキング樹脂を用意した。
次に前記表皮層の上から前記パイル糸用の消臭抗菌性組成物を１００ｇ／ｍ２スプレー塗布し、さらに前記バッキング樹脂を前記表皮層の下側にロールコーティングで４００ｇ／ｍ２塗布し、さらにポリエステル繊維からなるニ−ドルパンチ不織布（３．４デシテックス、厚さ３ｍｍ、目付１００ｇ／ｍ２）をセカンド基布として前記バッキング樹脂層に積層し、１５０℃で１５分乾燥してカーペットとした。カーペットの表皮層とバッキング樹脂層には、消臭剤が１０ｇ／ｍ２、抗菌剤が２．６ｇ／ｍ２塗布され、各種消臭試験をおこない、評価を表１に記載し、良好な評価を得た。また抗菌性能は静菌活性値が３．２となり合格であった。
【００４４】
＜比較例１＞
実施例１において、バッキング樹脂層に消臭性組成物８重量部を混入しなかった以外は実施例１と同様にしてカ−ペットを得た。カーペットの表皮層には、消臭剤が１．０ｇ／ｍ２、抗菌剤が２．６ｇ／ｍ２塗布されていた。各種消臭試験をおこない、評価を表１に記載したが、良好な評価を得られなかった。
【００４５】
＜実施例２＞
実施例１において、バッキング樹脂を前記表皮層の下側にロールコーティングで２００ｇ／ｍ２塗布した以外は実施例１と同様にしてカ−ペットを得た。カーペットには、消臭剤が５．５ｇ／ｍ２、抗菌剤が２．６ｇ／ｍ２塗布され、各種消臭試験をおこない、評価を表１に記載し、良好な評価を得た。
【００４６】
＜実施例３＞
実施例１において、消臭抗菌性組成物としてセバシン酸ジヒドラジドとゼオライトを一対一に混合した組成物（平均粒径が８μｍ、３１．２重量部）と、銀ゼオライトと酸化亜鉛を１：２０配合した組成物（０．７重量部）と、三洋化成工業株式会社製ナロアクティーＧＬ−９５（２．４重量部）とした以外はした以外は実施例１と同様にしてカ−ペットを得た。カーペットには、消臭剤が３２．２ｇ／ｍ２、抗菌剤が０．５ｇ／ｍ２塗布された。各種消臭試験をおこない、評価を表１に記載し、良好な評価を得た。また抗菌性能は静菌活性値が２．４となり合格であった。
【００４７】
＜実施例４＞
実施例１において、消臭抗菌性組成物としてセバシン酸ジヒドラジドとゼオライトを一対一に混合した組成物（平均粒径が８μｍ、６重量部）と、銀ゼオライトと酸化亜鉛を１：２０に配合した組成物（２２．５重量部）と、三洋化成工業株式会社製ナロアクティーＧＬ−９５（１．３重量部）とした以外はした以外は実施例１と同様にしてカ−ペットを得た。カーペットには、消臭剤が１３．６ｇ／ｍ２、抗菌剤が１７．３ｇ／ｍ２塗布された。各種消臭試験をおこない、評価を表１に記載し、良好な評価を得た。
【００４８】
＜比較例２＞
実施例１において、表皮層の上から前記パイル糸用の消臭抗菌性組成物を塗布しないで加工した以外は実施例１と同様にしてカ−ペットを得た。カーペットのバッキング樹脂層には、消臭剤が９ｇ／ｍ２塗布されていたが、評価を表１に記載したように、良好な消臭効果も得られなかった。また抗菌性能は、抗菌剤が塗布されていないので静菌活性値が１．１となり不合格であった。
【００４９】
＜比較例３＞
実施例１において、パイル糸用の消臭抗菌性組成物を１０ｇ／ｍ２スプレー塗布し、バッキング樹脂を表皮層の下側にロールコーティングで８０ｇ／ｍ２塗布した以外は実施例１と同様にしてカ−ペットを得た。消臭剤の塗布量が１．９ｇ／ｍ２、抗菌剤は０．３ｇ／ｍ２塗布された。各種消臭試験をおこない、評価を表１に記載した。消臭剤の塗布量が少なく、良好な消臭効果は得られなかった。
【００５０】
＜比較例４＞
実施例１において、銀担持三酸化二硼素銀と酸化亜鉛を１：２０配合した組成物を０とした以外は実施例１と同様にしてカ−ペットを得た。表皮層とバッキング樹脂層には消臭剤が１０ｇ／ｍ２塗布されているので、消臭性能は良好であったが、抗菌剤が塗布されていないので静菌活性値が１．２となり抗菌効果は得られなかった。
【００５１】
＜比較例５＞
実施例１において、三洋化成工業株式会社製ナロアクティーＧＬ−９５（７．９重量部）とした以外は実施例１と同様にしてカ−ペットを得た。消臭抗菌性能は良好であったが、変色が確認された。
【００５２】
＜比較例６＞
実施例１において、三洋化成工業株式会社製ナロアクティーＧＬ−９５を０としたところ、消臭抗菌性組成物を作成中に、消臭剤や抗菌剤が容器の底に沈殿し、液安定性に劣り、加工するまでもなかった。
【００５３】
【表１】
2009112446.tif 000003
【図面の簡単な説明】
【００５４】
【図１】この発明の一実施形態に係る消臭カ−ペットを示す概略断面図である。
【符号の説明】
【００５５】
１・・・消臭カ−ペット
２・・・パイル糸
３・・・基布
４・・・表皮層
５・・・バッキング樹脂層
６・・・セカンド基布
【図１】
2009112446.tif 000004